(57)【要約】【課題】  極めて高純度な（メタ）アクリル酸エステル化合物を効率よく得ることができる（メタ）アクリル酸エステル化合物の製造方法を提供する。【解決手段】  第１の溶媒中、塩基の存在下、式（ＩＩ）で示される化合物と、式（ＩＩＩ）で示される化合物を反応させることにより、前記式（Ｉ）で表される（メタ）アクリル酸エステル化合物を含む反応液を得る工程（Ｉ）、得られた反応液から、前記式（Ｉ）で表される（メタ）アクリル酸エステル化合物を単離する工程（ＩＩ）、及び、単離した前記式（Ｉ）で表される（メタ）アクリル酸エステル化合物を第２の溶媒に溶解させた溶液を、吸着剤により処理する工程（ＩＩＩ）を有することを特徴とする、式（Ｉ）で示される（メタ）アクリル酸エステル化合物の製造方法。【化１】2010275195.tif 000013（式中、Ａは水素原子又はメチル基を表し、ｎは１〜１０の整数を表し、Ｒ１はシアノ基等を表し、Ｒ５は炭素数１〜６のアルキル基等を表す。）【選択図】  なし。【特許請求の範囲】
【請求項１】
式（Ｉ）
【化１】
2010275195.tif 000010
〔式中、Ａは水素原子又はメチル基を表し、ｎは１〜１０の整数を表し、Ｒ１は、水素原子、ハロゲン原子、置換基を有してもよい炭素数１〜１０のアルキル基、シアノ基、ニトロ基、−ＯＲ２、−Ｏ−Ｃ（＝Ｏ）−Ｒ２、−Ｃ（＝Ｏ）−ＯＲ２、−Ｏ−Ｃ（＝Ｏ）−ＯＲ２、−ＮＲ３−Ｃ（＝Ｏ）−Ｒ２、−Ｃ（＝Ｏ）−ＮＲ３Ｒ４、又は−Ｏ−Ｃ（＝Ｏ）−ＮＲ３Ｒ４を表す。Ｒ２は、水素原子又は置換基を有してもよい炭素数１〜１０のアルキル基を表し、Ｒ２がアルキル基である場合、当該アルキル基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ５−Ｃ（＝Ｏ）−、−Ｃ（＝Ｏ）−ＮＲ５−、−ＮＲ５−、又は、−Ｃ（＝Ｏ）−が介在していてもよい（ただし、−Ｏ−及び−Ｓ−がそれぞれ２以上隣接して介在する場合を除く。）。Ｒ３、Ｒ４、Ｒ５はそれぞれ独立して、水素原子又は炭素数１〜６のアルキル基を表す。〕で示される（メタ）アクリル酸エステル化合物の製造方法であって、第１の溶媒中、塩基の存在下、式（ＩＩ）
【化２】
2010275195.tif 000011
（式中、Ａ及びｎは前記と同じ意味を表す。Ｒ６は、炭素数１〜６のアルキル基、又は置換基を有していてもよいアリール基を表す。）
で示される化合物と、式（ＩＩＩ）
【化３】
2010275195.tif 000012
（式中、Ｒ１は前記と同じ意味を表す。）
で示される化合物を反応させることにより、前記式（Ｉ）で表される（メタ）アクリル酸エステル化合物を含む反応液を得る工程（Ｉ）、
得られた反応液から、前記式（Ｉ）で表される（メタ）アクリル酸エステル化合物を単離する工程（ＩＩ）、及び、
単離した前記式（Ｉ）で表される（メタ）アクリル酸エステル化合物を第２の溶媒に溶解させた溶液を、吸着剤により不純物を吸着処理する工程（ＩＩＩ）を
有することを特徴とする前記式（Ｉ）で示される（メタ）アクリル酸エステル化合物の製造方法。
【請求項２】
前記式（Ｉ）及び式（ＩＩＩ）において、Ｒ１がシアノ基であることを特徴とする請求項１に記載の（メタ）アクリル酸エステル化合物の製造方法。
【請求項３】
前記第１の溶媒として、エステル系溶媒、アミド系溶媒、エーテル系溶媒、飽和炭化水素系溶媒、脂環式炭化水素系溶媒及び芳香族炭化水素系溶媒からなる群から選ばれる一種又は二種以上を用いることを特徴とする請求項１又は２に記載の（メタ）アクリル酸エステル化合物の製造方法。
【請求項４】
前記第１の溶媒として、エステル系溶剤及び／又はアミド系溶剤を用いることを特徴とする請求項１又は２に記載の（メタ）アクリル酸エステル化合物の製造方法。
【請求項５】
前記塩基として、アルカリ金属及びアルカリ土類金属の炭酸塩又は水酸化物を用いることを特徴とする請求項１〜４のいずれかに記載の（メタ）アクリル酸エステル化合物の製造方法。
【請求項６】
前記塩基として、アルカリ金属炭酸塩を用いることを特徴とする請求項１〜４のいずれかに記載の（メタ）アクリル酸エステル化合物の製造方法。
【請求項７】
前記工程（ＩＩ）が、前記式（Ｉ）で示される（メタ）アクリル酸エステル化合物を含む反応混合物にアルコール及び水を添加することで、前記式（Ｉ）で示される（メタ）アクリル酸エステル化合物を結晶化させ単離する工程である、請求項１〜６のいずれかに記載の（メタ）アクリル酸エステル化合物の製造方法。
【請求項８】
前記アルコールとして、炭素数１〜３のアルコールを用いることを特徴とする請求項７に記載の（メタ）アクリル酸エステル化合物の製造方法。
【請求項９】
前記アルコールとして、メタノールを用いることを特徴とする請求項７に記載の（メタ）アクリル酸エステル化合物の製造方法。
【請求項１０】
前記吸着剤として、活性炭、シリカゲル又はアルミナを用いることを特徴とする請求項１〜９のいずれかに記載の（メタ）アクリル酸エステル化合物の製造方法。
【請求項１１】
前記吸着剤として、活性炭を用いることを特徴とする請求項１〜９のいずれかに記載の（メタ）アクリル酸エステル化合物の製造方法。
【発明の詳細な説明】
【技術分野】
【０００１】
本発明は、極めて高純度な（メタ）アクリル酸エステル化合物を得ることができる（メタ）アクリル酸エステル化合物の製造方法に関する。
【背景技術】
【０００２】
（メタ）アクリル酸エステル化合物は、液晶高分子や非線形光学活性を有する高分子の製造原料等として有用である。
従来、かかる（メタ）アクリル酸エステル化合物の製造方法としては、以下の方法が知られている。
（１）４−（６−メタクリロイルオキシヘキシルオキシ）−４’−ニトロビフェニルの製造において、４−ヒドロキシ−４’−ニトロビフェニルと６−ブロモヘキサノールを塩基存在下に反応させて、４−（６−ヒドロキシヘキシルオキシ）−４’−ニトロビフェニルを合成し、さらにこのものをメタクリル酸クロリドと反応させる方法（特許文献１）
（２）４−（６−アクリロイルオキシヘキシルオキシ）−４’−ニトロスチルベンの製造において、４−ヒドロキシベンズアルデヒドと６−ブロモヘキサールを塩基存在下に反応させ、４−（６−ヒドロキシヘキシルオキシ）ベンズアルデヒドを得た後、このものを４−ニトロフェニル酢酸とピペリジン存在下に反応させて、４−（６−ヒドロキシヘキシルオキシ）−４’−ニトロスチルベンを合成し、さらに、このものをアクリロイルクロリドを用いてエステル化を行う方法（非特許文献１）
【０００３】
しかしながら、これらの製造方法はいずれも反応工程が長く、しかも得られる全収率の低いことが問題となっていた。さらに、用いるω−ハロゲノアルキル−1−アルコールやアクリロイルクロリドは高価であり、用いる原料によっては、実用的な収率で目的物が得られない場合があった。
【０００４】
この問題を解決すべく、特許文献２には、４−（２−アクリロイルオキシエチルオキシ）−４’−ニトロビフェニルの製造において、４−ヒドロキシ−４’−ニトロビフェニルとω−アクリロイルアルキル−１−スルホネートを塩基存在下に反応させる方法が提案されている。
【０００５】
しかしながら、この製造方法で得られる（メタ）アクリル酸エステル化合物を使用して液晶高分子層を形成すると、オイリーストリークによる配向欠陥が生じる場合があり、問題となっていた。
【先行技術文献】
【特許文献】
【０００６】
【特許文献１】米国特許第４８０７９６８号
【特許文献２】特開２００２−２２６４２９号公報
【非特許文献】
【０００７】
【非特許文献１】Ｍａｃｒｏｍｏｌ．Ｃｈｅｍ．Ｍａｃｒｏｍｏｌ．Ｓｙｍｐ．，Ｖｏｌ．２４，２８３（１９８９）
【発明の概要】
【発明が解決しようとする課題】
【０００８】
本発明は、上述した従来技術に鑑みてなされたものであり、極めて高純度な（メタ）アクリル酸エステル化合物を効率よく得ることができる（メタ）アクリル酸エステル化合物の製造方法を提供することを課題とする。
【課題を解決するための手段】
【０００９】
上記課題を解決すべく、本発明者らは鋭意研究を重ねた結果、従来の製造方法により得られる（メタ）アクリル酸エステル化合物を使用して液晶高分子層を形成した場合において、オイリーストリークによる配向欠陥が生じる主な原因は、用いる（メタ）アクリル酸エステルに含まれる高分子量体等の不純物の存在であるという知見を得た。そこで、高分子量体等の不純物のない高純度な（メタ）アクリル酸エステル化合物を効率よく得る方法について鋭意検討した。その結果、反応液から、特定の貧溶媒を使用して（メタ）アクリル酸エステル化合物を結晶化させて単離したのち、単離した（メタ）アクリル酸エステル化合物の結晶を適当な溶媒に溶解した溶液を吸着剤で処理することにより、極めて高純度な（メタ）アクリル酸エステル化合物を効率よく得ることができることを見出し、本発明を完成するに至った。
【００１０】
かくして本発明によれば、下記（１）〜(１１)の（メタ）アクリル酸エステル化合物の製造方法が提供される。
（１）式（Ｉ）
【００１１】
【化１】
2010275195.tif 000002
【００１２】
〔式中、Ａは水素原子又はメチル基を表し、ｎは１〜１０の整数を表し、Ｒ１は、水素原子、ハロゲン原子、置換基を有してもよい炭素数１〜１０のアルキル基、シアノ基、ニトロ基、−ＯＲ２、−Ｏ−Ｃ（＝Ｏ）−Ｒ２、−Ｃ（＝Ｏ）−ＯＲ２、−Ｏ−Ｃ（＝Ｏ）−ＯＲ２、−ＮＲ３−Ｃ（＝Ｏ）−Ｒ２、−Ｃ（＝Ｏ）−ＮＲ３Ｒ４、又は−Ｏ−Ｃ（＝Ｏ）−ＮＲ３Ｒ４を表す。Ｒ２は、水素原子又は置換基を有してもよい炭素数１〜１０のアルキル基を表し、Ｒ２がアルキル基である場合、当該アルキル基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ５−Ｃ（＝Ｏ）−、−Ｃ（＝Ｏ）−ＮＲ５−、−ＮＲ５−、又は、−Ｃ（＝Ｏ）−が介在していてもよい（ただし、−Ｏ−及び−Ｓ−がそれぞれ２以上隣接して介在する場合を除く。）。Ｒ３、Ｒ４、Ｒ５はそれぞれ独立して、水素原子又は炭素数１〜６のアルキル基を表す。〕で示される（メタ）アクリル酸エステル化合物の製造方法であって、第１の溶媒中、塩基の存在下、式（ＩＩ）
【００１３】
【化２】
2010275195.tif 000003
【００１４】
（式中、Ａは前記と同じ意味を表す。Ｒ６は、炭素数１〜６のアルキル基、又は置換基を有していてもよいアリール基を表す。）
で示される化合物と、式（ＩＩＩ）
【００１５】
【化３】
2010275195.tif 000004
【００１６】
（式中、Ｒ１は前記と同じ意味を表す。）
で示される化合物を反応させることにより、前記式（Ｉ）で表される（メタ）アクリル酸エステル化合物を含む反応液を得る工程（Ｉ）、得られた反応液から、前記式（Ｉ）で表される（メタ）アクリル酸エステル化合物を単離する工程（ＩＩ）、及び、単離した前記式（Ｉ）で表される（メタ）アクリル酸エステル化合物を第２の溶媒に溶解させた溶液を、吸着剤により、不純物を吸着処理する工程（ＩＩＩ）を有することを特徴とする、前記式（Ｉ）で示される（メタ）アクリル酸エステル化合物の製造方法。
（２）前記式（Ｉ）及び式（ＩＩＩ）におけるＲ１が、シアノ基であることを特徴とする（１）に記載のアクリル酸エステル化合物の製造方法。
（３）前記第１の溶媒として、エステル系溶媒、アミド系溶媒、エーテル系溶媒、飽和炭化水素系溶媒、脂環式炭化水素系溶媒及び芳香族炭化水素系溶媒からなる群から選ばれる一種又は二種以上を用いることを特徴とする（１）又は（２）に記載の（メタ）アクリル酸エステル化合物の製造方法。
（４）前記第１の溶媒として、エステル系溶剤又はアミド系溶剤を用いることを特徴とする（１）又は（２）に記載の（メタ）アクリル酸エステル化合物の製造方法。
【００１７】
（５）前記塩基として、アルカリ金属及びアルカリ土類金属の炭酸塩又は水酸化物を用いることを特徴とする（１）〜（４）のいずれかに記載のアクリル酸エステル化合物の製造方法。
（６）前記塩基として、アルカリ金属炭酸塩を用いることを特徴とする（１）〜（４）のいずれかに記載の（メタ）アクリル酸エステル化合物の製造方法。
【００１８】
（７）前記工程（ＩＩ）が、前記式（Ｉ）で示される（メタ）アクリル酸エステル化合物を含む反応混合物にアルコール及び水を添加することで、前記式（Ｉ）で示される（メタ）アクリル酸エステル化合物を結晶化させ単離する工程である（１）〜（６）のいずれかに記載の（メタ）アクリル酸エステル化合物の製造方法。
（８）前記アルコールとして、炭素数１〜３のアルコールを用いることを特徴とする（７）に記載の（メタ）アクリル酸エステル化合物の製造方法。
（９）前記アルコールとして、メチルアルコールを用いることを特徴とする（７）に記載の（メタ）アクリル酸エステル化合物の製造方法。
【００１９】
（１０）前記吸着剤として、活性炭、シリカゲル又はアルミナを用いることを特徴とする（１）〜（９）のいずれかに記載の（メタ）アクリル酸エステル化合物の製造方法。
（１１）前記吸着剤として、活性炭を用いることを特徴とする（１）〜（９）のいずれかに記載の（メタ）アクリル酸エステル化合物の製造方法。
【発明の効果】
【００２０】
本発明の製造方法によれば、極めて高純度な（メタ）アクリル酸エステル化合物を効率よく得ることができる。
本発明の製造方法により得られた（メタ）アクリル酸エステル化合物は極めて高純度であるので、このものを使用することにより、配向欠陥のない高品質な液晶性高分子層を形成することができる。
【図面の簡単な説明】
【００２１】
【図１】配向性が５の場合の液晶高分子層の偏光顕微鏡写真図である。
【図２】配向性が３の場合の液晶高分子層の偏光顕微鏡写真図である。
【図３】配向性が１の場合の液晶高分子層の偏光顕微鏡写真図である。
【発明を実施するための形態】
【００２２】
以下、本発明を詳細に説明する。
本発明の（メタ）アクリル酸エステル化合物の製造方法は、前記式（Ｉ）で示される（メタ）アクリル酸エステル化合物の製造方法であって、第１の溶媒中、塩基の存在下、前記式（ＩＩ）で示される化合物と前記式（ＩＩＩ）で示される化合物を反応させることにより、前記式（Ｉ）で表されるアクリル酸エステル化合物を含む反応液を得る工程（Ｉ）、得られた反応液から、前記式（Ｉ）で表される（メタ）アクリル酸エステル化合物を単離する工程（ＩＩ）、及び、単離した前記式（Ｉ）で表される化合物を第２の溶媒に溶解させた溶液を、吸着剤により、不純物を吸着処理する工程（ＩＩＩ）を有することを特徴とする。
【００２３】
前記式（Ｉ）で示される（メタ）アクリル酸エステル化合物において、式（Ｉ）中、Ａは水素原子又はメチル基を表す。なお、本発明において、「（メタ）アクリル」は、「アクリル」及び／又は「メタクリル」のことを表す。
ｎは１〜１０の整数を表し、１〜６が好ましい。
【００２４】
Ｒ１は、水素原子、ハロゲン原子、置換基を有してもよい炭素数１〜１０のアルキル基、シアノ基、ニトロ基、−ＯＲ２、−Ｏ−Ｃ（＝Ｏ）−Ｒ２、−Ｃ（＝Ｏ）−ＯＲ２、−Ｏ−Ｃ（＝Ｏ）−ＯＲ２、−ＮＲ３−Ｃ（＝Ｏ）−Ｒ２、−Ｃ（＝Ｏ）−ＮＲ３Ｒ４、又は−Ｏ−Ｃ（＝Ｏ）−ＮＲ３Ｒ４を表す。
【００２５】
前記Ｒ１のハロゲン原子としては、フッ素原子、塩素原子、臭素原子等が挙げられる。
Ｒ１の置換基を有してもよい炭素数１〜１０のアルキル基の炭素数１〜１０のアルキル基としては、メチル基、エチル基、ｎ−プロピル基、イソプロピル基、ｎ−ブチル基、ｓｅｃ−ブチル基、ｔ−ブチル基、ｎ−ペンチル基、ｎ−へキシル基等が挙げられる。これらの中でも、メチル基、エチル基、ｎ−プロピル基、イソプロピル基、ｎ−ブチル基等の炭素数１〜４のアルキル基が好ましい。
【００２６】
Ｒ１の、置換基を有していてもよい炭素数１〜１０のアルキル基の置換基としては、フッ素原子、塩素原子、臭素原子、ヨウ素原子等のハロゲン原子；メトキシ基、エトキシ基、ｎ−プロポキシ基、イソプロポキシ基、ｎ−ブトキシ基、ｓｅｃ−ブトキシ基、ｔ−ブトキシ基、ｎ−ペンチルオキシ基、ｎ−へキシルオキシ基等の炭素数１〜６のアルコキシ基；等が挙げられる。
【００２７】
Ｒ２は、水素原子；又は前記Ｒ１の置換基を有してもよい炭素数１〜１０のアルキル基と同様の、置換基を有してもよい炭素数１〜１０のアルキル基；を表す。
【００２８】
また、Ｒ２がアルキル基である場合、当該アルキル基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ５−Ｃ（＝Ｏ）−、−Ｃ（＝Ｏ）−ＮＲ５−、−ＮＲ５−、又は、−Ｃ（＝Ｏ）−が介在していてもよい（ただし、−Ｏ−及び−Ｓ−がそれぞれ２以上隣接して介在する場合を除く。）。
【００２９】
Ｒ３、Ｒ４、Ｒ５はそれぞれ独立して、水素原子；又は、メチル基、エチル基、ｎ−プロピル基、イソプロピル基、ｎ−ブチル基、ｓｅｃ−ブチル基、ｔ−ブチル基、ｎ−ペンチル基、ｎ−へキシル基等の炭素数１〜６のアルキル基；を表す。
これらの中でも、本発明の製造方法においては、Ｒ１がシアノ基であることが特に好ましい。
【００３０】
本発明の製造方法は、以下の工程（Ｉ）〜工程（ＩＩＩ）を有することを特徴とする。
（１）工程（Ｉ）
工程（Ｉ）は、第１の溶媒中、塩基の存在下、前記式（ＩＩ）で示される化合物（以下、「化合物（ＩＩ）」ということがある。）と前記式（ＩＩＩ）で示される化合物（以下、「化合物（ＩＩＩ）」ということがある。）を反応させることにより、前記式（Ｉ）で表される（メタ）アクリル酸エステル化合物（以下、「化合物（Ｉ）」ということがある。）を含む反応液を得る工程である。
【００３１】
前記式（ＩＩ）中、Ａ及びｎは前記と同じ意味を表す。
Ｒ６は、メチル基、エチル基、ｎ−プロピル基、イソプロピル基、ｎ−ブチル基、ｔ−ブチル基、ｎ−ペンチル基、ｎ−ヘキシル基等の炭素数１〜６のアルキル基；又は、フェニル基、４−メチルフェニル基、２−クロロフェニル基、１−ナフチル基、２−ナフチル基等の置換基を有していてもよいアリール基；を表す。
【００３２】
化合物（ＩＩ）の多くは公知物質であり、公知の方法により製造することができる。例えば、トリエチルアミン、ピリジン等の塩基の存在下、式（Ｖ）で示される（メタ）アクリル酸ヒドロキシアルキルと、式（ＶＩ）で示されるスルホニルハライドを反応させる方法が挙げられる（下記）。
【００３３】
【化４】
2010275195.tif 000005
【００３４】
（式中、Ａ、ｎ及びＲ６は前記と同じ意味を表し、Ｘはハロゲン原子を表す。）
また、化合物（ＩＩ）として、市販品又は市販品を精製したものを出発原料として用いることもできる。
【００３５】
前記式（ＩＩＩ）中、Ｒ１は前記と同じ意味を表す。
化合物（ＩＩＩ）の多くは公知物質であり、公知の方法により製造することができる。また、市販品又は市販品を精製したものを出発原料として用いることもできる。
化合物（ＩＩＩ）の使用量は、化合物（ＩＩ）１モルに対して、通常０．２〜２モルである。
【００３６】
工程（Ｉ）において用いる塩基としては、アルカリ金属及びアルカリ土類金属の、炭酸塩、炭酸水素塩、水酸化物及び水素化物、並びに有機塩基等が挙げられる。
炭酸塩としては、炭酸ナトリウム、炭酸カリウム等のアルカリ金属炭酸塩；炭酸マグネシウム、炭酸カルシウム等のアルカリ土類金属炭酸塩；等が挙げられる。
炭酸水素塩としては、炭酸水素ナトリウム、炭酸水素カリウム等のアルカリ金属炭酸水素塩；炭酸水素マグネシウム、炭酸水素カルシウム等のアルカリ土類金属炭酸水素塩；等が挙げられる。
水酸化物としては、水酸化ナトリウム、水酸化カリウム等のアルカリ金属水酸化物；水酸化マグネシウム、水酸化カルシウム等のアルカリ土類金属水酸化物；等が挙げられる。
水素化物としては、水素化ナトリウム、水素化カリウム等のアルカリ金属水素化物；水素化カルシウム等のアルカリ土類金属水素化物；等が挙げられる。
有機塩基としては、トリエチルアミン、ジイソプロピルエチルアミン、ピリジン、ジメチルアミノピリジン、１，８−ジアザビシクロ［５．４．０］−７−ウンデセン等が挙げられる。
【００３７】
これらの中でも、収率よく目的物が得られること等の理由から、アルカリ金属及びアルカリ土類金属の、炭酸塩又は水酸化物を用いることが好ましく、アルカリ金属炭酸塩を用いることがより好ましい。
塩基の使用量は、化合物（ＩＩ）１モルに対して、通常０．５〜５モルである。
【００３８】
工程（Ｉ）において用いる第１の溶媒としては、酢酸エチル、酢酸プロピル、酢酸イソプロピル、酢酸ブチル、プロピオン酸メチル、プロピオン酸エチル等のエステル系溶媒；Ｎ，Ｎ−ジメチルホルムアミド、Ｎ，Ｎ−ジメチルアセトアミド、ヘキサメチルリン酸トリアミド、Ｎ−メチルピロリドン等のアミド系溶媒；ジエチルエーテル、ジプロピルエーテル、ジイソプロピルエーテル、１，２−ジメトキシエタン、１，４−ジオキサン、テトラヒドロフラン等のエーテル系溶媒；ｎ−ペンタン、ｎ−ヘキサン、ｎ−ヘプタン、ｎ−オクタン等の飽和炭化水素系溶媒；シクロペンタン、シクロヘキサン等の脂環式炭化水素系溶媒；ベンゼン、トルエン、キシレン等の芳香族炭化水素系溶媒；からなる群から選ばれる一種又は二種以上が挙げられる。
【００３９】
これらの中でも、収率よく目的物を得ることができること等の理由から、エステル系溶媒及び／又はアミド系溶媒が好ましい。
第１の溶媒の使用量は、化合物（ＩＩ）１ｇに対して、通常１ｇ〜２００ｇである。
【００４０】
工程（Ｉ）の反応は、（ａ）所定量の化合物（ＩＩ）及び塩基を第１の溶媒に溶解又は分散した液に、所定量の化合物（ＩＩＩ）を添加し、全容を所定温度で攪拌する方法、（ｂ）所定量の化合物（ＩＩＩ）及び塩基を第１の溶媒に溶解又は分散した液に、所定量の化合物（ＩＩ）を添加し、全容を所定温度で攪拌する方法、（ｃ）所定量の化合物（ＩＩ）及び化合物（ＩＩＩ）を第１の溶媒に溶解又は分散した液に、所定量の塩基を添加し、全容を所定温度で攪拌する方法等が挙げられる。これらの中でも、収率よく目的物が得られることから、（ａ）の方法が好ましい。
【００４１】
工程（Ｉ）での反応の反応温度は、−２０℃から用いる溶媒の沸点まで温度範囲、好ましくは、−１０℃から＋５０℃である。
反応時間は反応規模にも依存するが、通常、数分から数時間である。
以上のようにして得られた反応液は、そのまま次の工程（ＩＩ）に供される。
【００４２】
（２）工程（ＩＩ）
工程（ＩＩ）は、工程（Ｉ）で得られた反応液から化合物（Ｉ）を単離する工程である。
工程（Ｉ）で得られた反応液から化合物（Ｉ）を単離する方法としては特に制限されず、従来公知の分離・精製方法が採用できる。例えば、化合物（Ｉ）を含む混合物から目的物を結晶として単離する方法、反応混合物をカラムクロマトグラフィーにより精製して目的物を単離する方法等が挙げられる。
【００４３】
これらの中でも、操作性に優れ、目的物を効率よく単離することができる観点から、化合物（Ｉ）を含む反応混合物から目的物を結晶として単離する方法が好ましく、化合物（Ｉ）を含む反応混合物にアルコール及び水を添加することで、化合物（Ｉ）を結晶化させ単離する方法がより好ましい。
【００４４】
ここで、「化合物（Ｉ）を含む反応混合物」は、（ｉ）工程（Ｉ）で得られる反応液、若しくはこの反応液を濃縮して得られる溶液、（ｉｉ）前記反応液（若しくは前記反応液を所望により適当な水非混和性有機溶媒で希釈した溶液）を水洗して得られる溶液、又は、（ｉｉｉ）この溶液を濃縮して得られる溶液のいずれかを意味する。本発明においては、化合物（Ｉ）を含む反応混合物が、（ｉｉ）又は（ｉｉｉ）のいずれかであることが好ましい。
【００４５】
化合物（Ｉ）を含む混合物に添加するアルコールとしては、炭素数１〜３のアルコールが好ましく、メタノールが特に好ましい。
また、化合物（Ｉ）を含む混合物に添加する水としては、蒸留水又は脱イオン水が好ましい。
【００４６】
化合物（Ｉ）を含む混合物にアルコール及び水を添加して化合物（Ｉ）を結晶化させる場合、化合物（Ｉ）に対して、第１の溶媒が良溶媒となるものを選択して使用する。アルコール及び水の混合割合（使用割合）は、アルコール：水の重量比で、通常１：１０〜１０：１．好ましくは１：５〜５：１である。
【００４７】
化合物（Ｉ）を含む混合物に添加するアルコール及び水の添加量は、化合物（Ｉ）を含む混合物から化合物（Ｉ）の結晶を析出させることができる量であればよい。
【００４８】
化合物（Ｉ）を含む混合物にアルコール及び水を添加する方法としては、より具体的には、（α）化合物（Ｉ）を含む混合物を攪拌しながら、所定量の、アルコールと水の混合溶媒を滴下する方法、（β）化合物（Ｉ）を含む混合物を攪拌しながら、所定量のアルコールを滴下し、次いで、所定量の水を滴下する方法、（γ）化合物（Ｉ）を含む混合物を攪拌しながら、所定量の水を滴下し、次いで、所定量のアルコールを滴下する方法が挙げられ、操作性の観点から、（α）の方法が好ましい。
化合物（Ｉ）を含む混合物にアルコール及び水を添加するときの温度は、通常０℃〜５０℃である。
【００４９】
化合物（Ｉ）を含む混合物にアルコール及び水を添加した後、得られた溶液を０℃〜５０℃で静置することにより、化合物（Ｉ）の結晶を十分に析出（熟成）させることができる。
得られた化合物（Ｉ）の結晶をろ取し、所望により乾燥した後、次の工程（ＩＩＩ）に供する。
【００５０】
この工程（ＩＩ）により、不純物を殆ど含まない化合物（Ｉ）を得ることができる。しかしながら、得られる化合物（Ｉ）には微量であるが不純物が含まれている。主な不純物は、化合物（ＩＩ）が重合した高分子量体であり、その重量平均分子量は１０，０００以上である。本発明では、工程（ＩＩ）に続いで、次の工程（ＩＩＩ）を設けることによって、さらに高純度な化合物（Ｉ）を得ることができる。
【００５１】
（３）工程（ＩＩＩ）
工程（ＩＩＩ）は、工程（ＩＩ）において単離した化合物（Ｉ）を第２の溶媒に溶解させ、得られた溶液を吸着剤により高分子量体等の不純物を吸着処理する工程である。
【００５２】
この工程を設けることによって、工程（ＩＩ）において単離した化合物（Ｉ）に微量含まれる不純物を吸着除去することにより、極めて高純度な化合物（Ｉ）を得ることができ、結果として、オイリーストリークによる配向欠陥のない、高品質な液晶高分子層を形成することができる。
【００５３】
工程（ＩＩＩ）で用いる第２の溶媒は、化合物（Ｉ）に対する良溶媒である。具体的には、酢酸エチル、酢酸プロピル、酢酸イソプロピル、酢酸ブチル、プロピオン酸メチル、プロピオン酸エチル等のエステル系溶媒；Ｎ，Ｎ−ジメチルホルムアミド、Ｎ，Ｎ−ジメチルアセトアミド、ヘキサメチルリン酸トリアミド、Ｎ−メチルピロリドン等のアミド系溶媒；ジエチルエーテル、ジプロピルエーテル、ジイソプロピルエーテル、１，２−ジメトキシエタン、１，４−ジオキサン、テトラヒドロフラン等のエーテル系溶媒；ｎ−ペンタン、ｎ−ヘキサン、ｎ−ヘプタン、ｎ−オクタン等の飽和炭化水素系溶媒；シクロペンタン、シクロヘキサン等の脂環式炭化水素系溶媒；ベンゼン、トルエン、キシレン等の芳香族炭化水素系溶媒；からなる群から選ばれる一種又は二種以上が挙げられる。
これらの中でも、効率よく化合物（Ｉ）の精製を行うことができること等の理由から、エステル系溶媒が好ましい。
溶媒の使用量は、化合物（Ｉ）１ｇに対して、通常１ｇ〜２００ｇである。
【００５４】
用いる吸着剤は、工業的に入手される化合物（Ｉ）に含まれる微量の不純物（特に高分子量体）を吸着除去する機能を有する物質である。
かかる吸着剤としては、活性炭；中性アルミナ、アルカリ性アルミナ等のアルミナ；シリカゲル；モレキュラーシーブス等のゼオライト；珪藻土；活性白土；陽イオン交換樹脂、陰イオン交換樹脂等のイオン交換樹脂；等が挙げられる。これらの中でも、より効率よく不純物を吸着除去できることから、活性炭又はアルミナの使用が好ましく、活性炭の使用が特に好ましい。
【００５５】
吸着剤の形状は、特に制限されず、どのような形状のものであってもよい。例えば、粒状型、円柱型、円筒型、破砕型、シート型等が挙げられる。
【００５６】
吸着剤の使用量は、処理前の化合物（Ｉ）に含まれる不純物の含有量等にも依存するが、処理前の化合物（Ｉ）に含まれる不純物の含有量が１〜５重量％である場合、処理前の化合物（Ｉ）１ｇに対し、０．０１ｇ〜１０ｇ、好ましくは０．１ｇ〜１ｇである。
【００５７】
化合物（Ｉ）の溶液を吸着剤で処理するときの温度は、０℃〜１００℃、好ましくは１０℃〜５０℃である。
化合物（Ｉ）の溶液を吸着剤で処理する時間は、通常、数分から数時間、好ましくは数十分から数時間である。
【００５８】
化合物（Ｉ）の溶液を吸着剤で処理する方法としては、化合物（Ｉ）の溶液に、所定量の吸着剤を添加して、全容を所定時間攪拌する方法、化合物（Ｉ）の溶液を吸着剤が充填されたカラム中を通過させる方法等が挙げられる。
【００５９】
化合物（Ｉ）の溶液を吸着剤で処理した後は、処理液から吸着剤を除去したろ液（前者の方法の場合）又はカラムから溶出した溶液（後者の場合）から、化合物（Ｉ）を単離することができる。
【００６０】
化合物（Ｉ）を単離する方法としては、処理液から吸着剤を除去したろ液又はカラムから溶出した溶液（以下、これらをまとめて「処理液」ということがある。）に貧溶媒を添加して、化合物（Ｉ）を結晶化させ、得られた結晶をろ取する方法が挙げられる。ここで用いる貧溶媒としては、工程（ＩＩ）で用いたアルコールと水の混合溶媒と同様のものが挙げられる。またこの場合、必要に応じて処理液を濃縮した後、貧溶媒を添加するようにしてもよい。
【００６１】
以上のようにして、純度９８％以上、好ましくは純度９８．６％以上、より好ましくは純度９９．２％以上の化合物（Ｉ）を効率よく得ることができる。
【００６２】
本発明の製造方法により得られる（メタ）アクリル酸エステル化合物は、重合性液晶組成物（重合性液晶化合物とキラル化剤を含む混合物）に添加する配向性向上剤として有用である。
【実施例】
【００６３】
（実施例１）
２−ヒドロキシエチルアクリレート１１．９ｇ、トリエチルアミン１０．８ｇを酢酸エチル１００ｇに溶解した溶液に、氷冷下、メタンスルホニルクロリド１２．０ｇを滴下し、滴下終了後、さらに３０分間室温で攪拌した。反応液を０．６Ｎの塩酸２５ｇで洗浄し、下記式（ＩＩ−１）で示される２−アクリロイルオキシエチルメタンスルホネートを含む溶液を得た。
【００６４】
【化５】
2010275195.tif 000006
【００６５】
次いで、上記で得た溶液に、４−シアノ−４’−ヒドロキシビフェニル１０．０ｇ、及びＮ，Ｎ−ジメチルホルムアミド１００．０ｇを加え、さらに炭酸カリウム２８．３ｇを添加し、全容を１００℃にて２時間撹拌した。得られた反応液に水２００ｇを加えて分液し、有機層を分取した。有機層をさらに５％食塩水２００ｇで２回洗浄した後、メタノール１００ｇ及び水１００ｇを添加して、下記式（Ｉ−１）で示される、４−（２−アクリロイルオキシエチルオキシ）−４’−シアノビフェニルの結晶を得た。
【００６６】
【化６】
2010275195.tif 000007
【００６７】
得られた４−（２−アクリロイルオキシエチルオキシ）−４’−シアノビフェニル１０．０ｇを酢酸エチル５０．０ｇに４０℃で溶解させた。この溶液に、活性炭（和光純薬工業社製）１．０ｇを添加し、全容を室温で２時間撹拌した。その後、ろ過により活性炭を除去した後、ろ液にメタノール５０ｇ、水５０ｇを添加して、４−（２−アクリロイルオキシエチルオキシ）−４’−シアノビフェニルの結晶を得た。
【００６８】
（実施例２）
実施例１において、活性炭１．０ｇ添加をシリカゲル(関東化学社製)１０．０ｇ添加とした以外は実施例１と同様の方法で、４−（２−アクリロイルオキシエチルオキシ）−４’−シアノビフェニルを得た。
【００６９】
（実施例３）
実施例１において、活性炭１．０ｇ添加を中性アルミナ(和光純薬工業社製)１０．０ｇ添加とした以外は実施例１と同様の方法で、４−（２−アクリロイルオキシエチルオキシ）−４’−シアノビフェニルを得た。
【００７０】
（実施例４）
実施例１において、活性炭１．０ｇ添加をアルカリ性アルミナ(和光純薬工業社製)１０．０ｇ添加とした以外は実施例１と同様の方法で、４−（２−アクリロイルオキシエチルオキシ）−４’−シアノビフェニルを得た。
【００７１】
（比較例１）
活性炭による処理を実施しない以外は実施例１と同様の方法で、４−（２−アクリロイルオキシエチルオキシ）−４’−シアノビフェニルを得た。
【００７２】
実施例１〜４で用いた吸着剤の種類、実施例１〜４及び比較例１で得られた（メタ）アクリル酸エステル化合物の純度（％）、不純物として含まれる重量平均分子量１０，０００以上の高分子量体の含有量（重量％）、（メタ）アクリル酸エステル化合物の総収率（％）を、下記表１にまとめて示す。なお、表１中、「ｎ．ｄ．」は、検出されなかったことを意味する。
【００７３】
（配向性の評価）
液晶混合物１００重量部をシクロペンタノン１５３重量部に溶解して溶液とした。これに、光重合開始剤（チバ・スペシャルティ・ケミカルズ社製、イルガキュア１９１９）を３．３重量部、キラル剤（ＢＡＳＦ社製、ＬＣ７５６）６．０重量部、界面活性剤（セイミケミカル社製、ＫＨ−４０、１重量％のシクロペンタノン溶液として使用）１１．６重量部を添加して溶解させた溶液を調製し、試験液とした。
液晶混合物として、下記構造式（Ｘ）
【００７４】
【化７】
2010275195.tif 000008
【００７５】
で示される化合物８０重量部、並びに、実施例１〜４及び比較例１で得た４−（２−アクリロイルオキシエチルオキシ）−４’−シアノビフェニル２０重量部からなる混合物を使用した。
【００７６】
試験液を、ラビング処理を施したポリイミド配向膜付きのガラス基板に、バーコーター（テスター産業社製、ＳＡ−２０３、バーコーター  Ｒｏｄ  Ｎｏ．８、シャフト径  １２．７ｍｍ）を用いて塗布した後、ホットプレート上にて１００℃で３分間乾燥させた。
得られた皮膜に水銀ランプで１０００ｍＪ／ｃｍ２に相当する紫外線を照射して厚さ4μmの硬化膜（液晶高分子層）を得た。
【００７７】
この硬化膜を偏光顕微鏡で観察し、オイリーストリークと呼ばれる配向欠陥の量を目視で確認して判定した。評価は５段階で判定し、配向欠陥が全く見られない場合を５、配向欠陥が若干見られる場合を３、全面に亘って配向欠陥が存在する場合を１と判定した。よって、値が大きいほど良い結果であることを示している。
配向性が５の場合を図１に、配向性が３の場合を図２に、配向性が１の場合を図３にそれぞれ示す。図中、オイリーストリークと呼ばれる配向欠陥は黒い線として観察される。
配向性の評価結果を下記表１に示す。
【００７８】
【表１】
2010275195.tif 000009
【００７９】
表１から、実施例１〜４で得られた（メタ）アクリル酸エステル化合物を使用して得られた硬化膜は、比較例１で得られた（メタ）アクリル酸エステル化合物を使用して得られた硬化膜に比して、配向性に優れていた。
【図１】
2010275195.tif 000014
【図２】
2010275195.tif 000015
【図３】
2010275195.tif 000016